Brevet FR3072092A1 (20190412)

REVENDICATIONS1. Procédé de fabrication d'un bloc réfractaire comportant plus de 80% de zircone, en pourcentage massique sur la base des oxydes, ledit procédé comprenant les étapes successives suivantes : a) fusion, en conditions réductrices, d'une charge comportant plus de 50% de zircon, en pourcentage massique, de manière à réduire le zircon et obtenir une matière en fusion, b) application de conditions oxydantes à la matière en fusion, c) coulage de ladite matière en fusion, d) refroidissement jusqu'à solidification au moins partielle de la matière en fusion sous la forme d'un bloc, e) optionnellement, traitement thermique dudit bloc.\n<CLM>\1\tProcédé selon la revendication précédente, dans lequel l'étape a) est poursuivie jusqu'à ce que la teneur en silice dans la matière en fusion soit inférieure à 15% et l'étape b) est poursuivie jusqu'à ce que la teneur en carbone dans la matière en fusion soit inférieure à 500 ppm.\n<CLM>\1\tProcédé selon l'une quelconque des revendications précédentes, dans lequel la charge comporte plus de 80% de zircon, en pourcentage massique sur la base de la charge.\n<CLM>\1\tProcédé selon l'une quelconque des revendications précédentes, dans lequel la charge présente une composition, en pourcentage massique sur la base de la charge, telle que la quantité d'agent réducteur, de préférence de carbone, est supérieure à 2,0% et inférieure à 10,0%.\n<CLM>\1\tProcédé selon la revendication immédiatement précédente, dans lequel la quantité d'agent réducteur est supérieure à 4,0% et inférieure à 8,0%.\n<CLM>\1\tProcédé selon l'une quelconque des revendications précédentes, dans lequel la charge comporte une quantité d'alumine supérieure à 0,2% et inférieure à 3,0%, en pourcentage massique sur la base de la charge.\n<CLM>\1\tProcédé selon la revendication immédiatement précédente, dans lequel la quantité d'alumine est supérieure à 0,5% et inférieure à 2,5%. 15\n<CLM>\1\tProcédé selon l'une quelconque des deux revendications immédiatement précédentes, dans lequel la quantité d'alumine est inférieure à 1,5%.\n<CLM>\1\tProcédé selon l'une quelconque des revendications précédentes, dans lequel la charge comporte une quantité d'une source de sodium, de préférence de carbonate de sodium, 5 supérieure à 0,5% et inférieure à 5,0%, en pourcentage massique sur la base de la charge.\n<CLM>\1\tProcédé selon la revendication immédiatement précédente, dans lequel la quantité de source de sodium est supérieure à 1,0% et inférieure à 4,5%.\n<CLM>\1\tProcédé selon l'une quelconque des revendications précédentes, dans lequel la charge comporte une quantité totale de stabilisant de la zircone supérieure à 1,0% et inférieure à 10 10,0%.\n<CLM>\1\tProcédé selon la revendication immédiatement précédente, dans lequel la charge comporte une quantité totale de stabilisant de la zircone supérieure à 4,0%.\n<CLM>\1\tProcédé selon l'une quelconque des revendications précédentes, dans lequel la charge est adaptée de manière que le bloc obtenu à l'étape d) présente une composition chimique 15 telle que, pour un total de 100% : - ZrO2 : plus de 82,0% et moins de 97,0%, - SiO2 : plus de 0,5% et moins de 15,0%, - A1203: plus de 0,2%, - Na2O : plus de 0,1%, 20 - espèces oxydes autres que ZrO2, SiO2, A1203, et Na2O : moins de 10,0%.\n<CLM>\1\tProcédé selon la revendication immédiatement précédente, dans lequel la charge est adaptée de manière que le bloc obtenu à l'étape d) présente une composition chimique telle que, pour un total de 100% : ZrO2 : plus de 86,0%, 25 SiO2 : plus de 2,5%, A1203: 1,0 - 3,0%, Na2O : moins de 0,5%, espèces oxydes autres que ZrO2, SiO2, A1203, et Na2O : moins de 5,0%.\n<CLM>\1\tBloc fabriqué ou susceptible d'avoir été fabriqué suivant un procédé conforme à l'une quelconque des revendications précédentes. 16\n<CLM>\1\tBloc selon la revendication immédiatement précédente, dans lequel, à température ambiante et en pourcentages massiques, plus de 80 % de la zircone est monoclinique ou plus de 25% de la zircone est quadratique.\n<CLM>\1\tBloc selon l'une quelconque des deux revendications précédentes, présentant une masse 5 de plus de 10 kg.\n<CLM>\1\tFour de fusion de verre, comportant un bloc selon l'une quelconque des trois revendications immédiatement précédentes.\n<CLM>\1\tFour selon la revendication immédiatement précédente, dans lequel ledit bloc est disposé en superstructure.